(57)【特許請求の範囲】
【請求項１】
透明なプラスチック材料と、その中に封入された少なくとも１つのフォトクロミック着色剤とを含む、フォトクロミックなプラスチック製品において、このフォトクロミックなプラスチック製品はさらに少なくとも１つのコントラストを増強する手段を有しており、この手段は３８０ｎｍから５００ｎｍの可視光の領域で吸収をして、フォトクロミックなプラスチック製品が、少なくとも１つのフォトクロミック着色剤が明化した状態のときに、少なくとも５％から高くとも３０％までの、３８０ｎｍから５００ｎｍの可視光の領域における平均透過率を示すようにするものであり、
コントラストを増強する手段が、有機着色剤および有機顔料で構成されるグループから選択された着色剤であり、または、反射性コーティングまたは吸収性コーティングとして構成されており、もしくはこれら２つまたはそれ以上の組合せである、フォトクロミックなプラスチック製品。
【請求項２】
フォトクロミックなプラスチック製品が、少なくとも１つのフォトクロミック着色剤が明化した状態のときに、高くとも２０％までの、３８０ｎｍから５００ｎｍの可視光の領域における平均透過率を示すようにする、請求項１記載のフォトクロミックなプラスチック製品。
【請求項３】
フォトクロミックなプラスチック製品が、少なくとも１つのフォトクロミック着色剤が明化した状態のときに、高くとも１０％までの、３８０ｎｍから５００ｎｍの可視光の領域における平均透過率を示すようにする、請求項１記載のフォトクロミックなプラスチック製品。
【請求項４】
有機着色剤が、アゾ着色剤、ポリメチン着色剤、アリールメチン着色剤、ポリエン着色剤、およびカーボン着色剤のグループから選択され、コントラスト増強手段として与えられる、請求項１〜３のいずれか一項に記載のフォトクロミックなプラスチック製品。
【請求項５】
コントラスト増強手段が、透明なプラスチック材料上に反射性コーティングとして設けられ、ＳｉＯ２，ＺｒＯ２，ＴｉＯ２，Ａｌ２Ｏ３，ＨｆＯ２およびＴａ２Ｏ５選択される金属酸化物または金属フッ化物が使用される多層構造から構成される、請求項１〜３のいずれか一項に記載のフォトクロミックなプラスチック製品。
【請求項６】
コントラスト増強手段が、透明なプラスチック材料上に吸収性コーティングとして設けられ、ＴｉＯ２層ないしＳｉＯ２層の代わりにＣｒ，ＡｇまたはＣｕ層から選択される１つまたは複数の金属層をもつ、ＴｉＯ２／ＳｉＯ２／ＴｉＯ２／ＳｉＯ２．．．の順序の多層構造、またはＭｏ，ＷＯｘまたはＦｅＯｘから選択される着色剤もしくは１つまたは複数の有機着色剤が中に封入された誘電マトリクスからなる単独層の形態で構成される、請求項１〜３のいずれか一項に記載のフォトクロミックなプラスチック製品。
【発明の詳細な説明】
【０００１】
本発明は、従来技術で利用可能なフォトクロミックなプラスチック製品よりもコントラストが恒常的に高いことを特徴とするフォトクロミックなプラスチック製品に関し、すなわち本発明によるフォトクロミックなプラスチック製品は、定常状態で、および暗化するときと明化するときの両方の各段階で、高いコントラストを示すものである。本発明によるプラスチック製品は、特に、有利にはスポーツ眼鏡のためのフォトクロミックな眼鏡ガラスに利用することができる。
【０００２】
フォトクロミックなプラスチック製品、特に眼鏡ガラスは、８０年代から市場に流通している。比較的広く普及した初期のガラス、たとえばＲｏｄｅｎｓｔｏｃｋ  Ｐｅｒｆａｌｉｔ  Ｃｏｌｏｒｍａｔｉｃ（１９８６年以後）や、Ｔｒａｎｓｉｔｉｏｎｓ  Ｏｐｔｉｃａｌ  Ｉｎｃ．（１９９０年以後）が着色して複数のガラスメーカーが提供しているＴｒａｎｓｉｔｉｏｎｓ  Ｇｌａｓなどは、フォトクロミック着色剤として、青の色調で暗化するスピロオキサジンを含んでいた。その後の製品、たとえば「グレー」のＴｒａｎｓｉｔｉｏｎｓ  Ｐｌｕｓ−Ｇｌａｓ（１９９２年以後）、あるいは青いガラスであるＴｒａｎｓｉｔｉｏｎｓ  ＥｕｒｏｂｒａｕｎやＨｏｙａ  Ｓｕｎｂｒｏｗｎ（１９９４年）、Ｒｏｄｅｎｓｔｏｃｋ−Ｇｌａｓ  Ｐｅｒｆａｌｉｔ  ＣｏｌｏｒＭａｔｉｃ  ｎｅｕ（１９９５年以後）などは、スピロオキサジンおよび／またはフルギドの他にピランを含んでいた。今日市販されている製品、たとえばＧｌａｓ  Ｔｒａｎｓｉｔｉｏｎｓ  ＩＩＩは、有利にはピラン、特にナフトピラン、およびこれらから派生する比較的大きな環系列を使用している。この場合、屈折率が１，５６の製品Ｔｒａｎｓｉｔｉｏｎｓ  ＩＩＩはＵＳ５，７５３，１４６を基礎としている。
【０００３】
現在、従来技術で利用可能なガラスに共通しているのは、フォトクロミック着色剤の照明依存的な暗化が、満足のいくコントラストを示さないという点である。
【０００４】
したがって本発明の課題は、コントラストが恒常的に高いことを特徴とするフォトクロミックなプラスチック製品を提供することであり、すなわち、このフォトクロミックなプラスチック製品は、定常状態で、および暗化するときと明化するときの両方の各段階で、高いコントラストないし増強したコントラストを提供するのが望ましい。このとき、本発明によるプラスチック製品は、特に、たとえばスポーツ眼鏡用のフォトクロミック眼鏡ガラスとして好適であるのが望ましい。
【０００５】
この課題は、各請求項に記載の実施形態によって解決される。
【０００６】
特に、透明なプラスチック材料と、その中に封入された少なくとも１つのフォトクロミック着色剤とを含むフォトクロミックなプラスチック製品が提供され、このフォトクロミックなプラスチック製品は、さらに、コントラストを上げる少なくとも１つ手段（コントラスト増強手段）を有しており、この手段は、３８０ｎｍから５００ｎｍの可視光の領域で吸収をして、フォトクロミックなプラスチック製品が、少なくとも１つのフォトクロミック着色剤が明化した状態のとき、少なくとも５％から高くとも３０％までの、３８０ｎｍから５００ｎｍの可視光の領域における平均透過率を示すようにする。換言すれば、本発明によるフォトクロミックなプラスチック製品は、少なくとも１つのフォトクロミック着色剤が明化した状態のとき、３８０ｎｍから５００ｎｍの可視光の領域における平均透過率の、少なくとも７０％の低減を示す。
【０００７】
有利には、フォトクロミックなプラスチック製品は、少なくとも１つのフォトクロミック着色剤が明化した状態のとき、高くとも２０％、さらに有利には高くとも１０％の、３８０ｎｍから５００ｎｍの可視光の領域における平均透過率を示す。
【０００８】
本発明によるフォトクロミックなプラスチック製品は、コントラストが恒常的に高く、ないし増強されていることを特徴とするので、定常状態のときだけでなく、フォトクロミック着色剤によって引き起こされる、フォトクロミックなプラスチック製品の明化段階ならびに暗化段階の途中でも、高くなったコントラストが生まれる。このことは、特に、３８０ｎｍから５００ｎｍの可視光の領域でコントラスト増強手段が相応の吸収をすることに依拠しており、それにより、入射する光のうち波長の短い青の部分は実質的にフィルタアウトされる。２つの物体のコントラストは、２つの輝度ＬＩおよびＬＩＩの合計の、差と和の比率として定義され、青の散乱光の輝度は無視できるほど低いという事実に基づき、コントラストゲインは本来客観的に測定可能なものではない。しかしながら本発明の枠内では、コントラスト増強とは、ＤＯＺ（ドイツ光学士新聞）１２／９０の４３頁以下に説明されている主観的な感覚を指すものとする。
【０００９】
本発明によるフォトクロミックなプラスチック製品では、入射する光のうち短い波長の青の部分が完全にフィルタアウトされるのではない。そうでないと、好ましくない変色、すなわち色に忠実な視覚の錯覚が引き起こされるからである。したがって、フォトクロミックなプラスチック製品は、少なくとも１つのフォトクロミック着色剤が明化された状態のとき、少なくとも５％の、３８０ｎｍから５００ｎｍの可視光の領域における平均透過率を有している。このスペクトル領域における残光は、ほぼ色に忠実な視覚を実現するために必要である。
【００１０】
本発明によるフォトクロミックなプラスチック製品は、特に、たとえばスポーツ用眼鏡のためのフォトクロミック眼鏡ガラス、たとえばスキー眼鏡として好適である。さらに、本発明によるフォトクロミックなプラスチック製品は、当然ながら、オートバイ用眼鏡、防護眼鏡などあらゆる種類の眼鏡ガラスにも使用することができ、あるいはヘルメットの防護庇、日除け、窓、カバー、屋根等にも使用することができる。
【００１１】
特に、使用されるべき１つまたは複数のフォトクロミック着色剤のための支持体ないしマトリクスとしての役目をする透明なプラスチック材料として、本発明によるフォトクロミックなプラスチック製品は、１つまたは複数のプラスチック材料を含んでいる。利用可能なプラスチック材料は、従来技術で通常用いられる、特に眼科学上の目的に利用可能なプラスチックであってよい。たとえばポリ（Ｃ１−Ｃ１２−アルキル）メタクリレート、ポリオキシアルキレンメタクリレート、ポリアルコキシフェノールメタクリレート、セルロースアセテート、セルローストリアセテート、セルロースアセテートプロピオネート、セルロースアセテートブチレート、ポリビニルアセテート、ポリビニルアルコール、ポリ塩化ビニル、ポリ塩化ビニリデン、ポリカーボネート、ポリエステル、ポリウレタン、ポリエチレンテレフタレート、ポリスチロール、ポリαメチルスチロール、ポリビニルブチラール、コポリ（スチロールメチルメタクリレート）、コポリ（スチロールアクリルニトリル）でできたプラスチック、および、ポリオール（アリルカーボネート）モノマー、多官能基のアクリレート−，メタクリレート−，またはジエチレングリコールジメタクリレートモノマー、エトキシル化されたビスフェノール−Ａ−ジメタクリレートモノマー、ジイソプロペニルベンゾールモノマー、エチレングリコールビスメタクリレートモノマー、ポリ（エチレングリコール）ビスメタクリレートモノマー、エトキシル化されたフェノールメタクリレートモノマー、アルコキシル化されたポリアルコールアクリレートモノマー、ジアリリデンペンタエリトリートモノマー、もしくはこれらの混合物で構成されるグループの構成要素からなるポリマーでできたプラスチックの中から選択することができる。
【００１２】
特に、プラスチック材料は、ポリ（メチルメタクリレート）、ポリ（エチレングリコールビスメタクリレート）、ポリ（エトキシル化されたビスフェノール−Ａ−ジメタクリレート）、熱可塑性のポリカーボネート、ポリビニルアセテート、ポリビニルブチラール、またはポリウレタンで構成されるグループから選択された堅固で透明なホモポリマーまたはコポリマーであってよく、または、ジエチレングリコールビス（アリルカーボネート）モノマー、ジエチレングリコールジメタクリレートモノマー、エトキシル化されたフェノールメタクリレートモノマー、エトキシル化されたジイソプロペニルベンゾールモノマー、およびエトキシル化されたトリメチロールプロパントリアクリレートモノマーで構成されるグループの構成要素から選択されたポリマーであってよい。
【００１３】
本発明に使用可能なフォトクロミック化合物は、特別な制約をうけることがなく、有利には、ベンゾピレンまたはこれ以上の等級、これから誘導される輪形の環系列、特にナフトピレンまたはフルオレノピレンから選択される。たとえば、２，２位置で芳香族または複素環式芳香族で置換された［２Ｈ］−ナフト（１，２−ｂ）−ピレン、あるいは３，３位置で相応に置換された［３Ｈ］−ナフト（２，１−ｂ）ピレン、たとえばＰＣＴ−ＤＥ９８／０２８２０に記載されているナフトピレン、およびＰＣＴ／ＥＰ９９／０５２５８に記載されているインデノ［２，１−ｆ］ナフト［１，２−ｂ］ピレン誘導体、および／またはスピロ−９−フルオレノ［１，２−ｂ］ピレン誘導体を使用することができる。ここには一例として、
３，１３−ジフェニル−３−（４−ジフェニルアミノフェニル）−１３−ヒドロキシ−６−メトキシ−インデノ［２，１−ｆ］−ナフト［１，２−ｂ］ピレン
１３−（２，５−ジメチルフェニル）−３−（４−ジフェニルアミノフェニル）−１３−ヒドロキシ−６−メトキシ−３−フェニル−インデノ［２，１−ｆ］−ナフト［１，２−ｂ］ピレン
１３−（２，５−ジメチルフェニル）−３−（４−ジフェニルアミノフェニル）−１３−ヒドロキシ−３−フェニル−インデノ［２，１−ｆ］−ナフト［１，２−ｂ］ピレン
スピロ−９−フルオレノ−１３’−［３−（４−ジメチルアミノフェニル）−６−メトキシ−３−フェニル−インデノ［２，１−ｆ］−ナフト［１，２−ｂ］ピレン］
スピロ−９−フルオレノ−１３’−［３−（４−ジメチルアミノフェニル）−３−フェニル−インデノ［２，１−ｆ］−ナフト［１，２−ｂ］ピレン］
スピロ−９−フルオレノ−１３’−［３−（４−ジフェニルアミノフェニル）−６−メトキシ−３−フェニル−インデノ［２，１−ｆ］−ナフト［１，２−ｂ］ピレン］
スピロ−９−フルオレノ−１３’−［３−（４−ジフェニルアミノフェニル）−３−フェニル−インデノ［２，１−ｆ］−ナフト［１，２−ｂ］ピレン］
スピロ−９−フルオレノ−１３’−｛３−［４−（Ｎ−モルホリニル）フェニル］−６−メトキシ−３−フェニル−インデノ［２，１−ｆ］−ナフト［１，２−ｂ］ピレン｝
スピロ−９−フルオレノ−１３’−｛３−［４−（Ｎ−モルホリニル）フェニル］−３−フェニル−インデノ［２，１−ｆ］−ナフト［１，２−ｂ］ピレン｝
スピロ−９−フルオレノ−１３’−｛６−メトキシ−３−フェニル−３−［４−（Ｎ−ピペリジニル）フェニル］−インデノ［２，１−ｆ］−ナフト［１，２−ｂ］ピレン｝、および
スピロ−９−フルオレノ−１３’−｛３−フェニル−３−［４−（Ｎ−ピペリジニル）フェニル］−インデノ［２，１−ｆ］−ナフト［１，２−ｂ］ピレン｝、ならびにたとえば、
３−（４−ジフェニルアミノフェニル）−３−（２−フルオロフェニル）−３Ｈ−ナフト［２，１−ｂ］ピレン
３−（４−ジエチルアミノフェニル）−３−（２−フルオロフェニル）−３Ｈ−ナフト［２，１−ｂ］ピレン
３−（２−フルオロフェニル）−３−［４−（Ｎ−モルホリニル）フェニル］−３Ｈ−ナフト［２，１−ｂ］ピレン
３−（２−フルオロフェニル）−３−［４−（Ｎ−ピペリジニル）フェニル］−３Ｈ−ナフト［２，１−ｂ］ピレン
３−（４−ジメチルアミノフェニル）−６−（Ｎ−モルホリニル）−３フェニル−３Ｈ−ナフト［２，１−ｂ］ピレン
６−（Ｎ−モルホリニル）−３−［４−（Ｎ−モルホリニル）フェニル］−３−フェニル−３Ｈ−ナフト［２，１−ｂ］ピレン
６−（Ｎ−モルホリニル）−３−フェニル−３−［４−（Ｎ−ピペリジニル）フェニル］−３Ｈ−ナフト［２，１−ｂ］ピレン
６−（Ｎ−モルホリニル）−３−フェニル−３−［４−（Ｎ−ピロリジニル）フェニル］−３Ｈ−ナフト［２，１−ｂ］ピレン
３−フェニル−３−（２−フルオロフェニル）−３Ｈ−ナフト［２，１−ｂ］ピレン
６−（Ｎ−モルホリニル）−３，３−ジフェニル−３Ｈ−ナフト［２，１−ｂ］ピレン
および、
６−（Ｎ−モルホリニル）−３−（４−メトキシフェニル）−３−フェニル−３Ｈ−ナフト［２，１−ｂ］ピレン
などを挙げることができる。しかしながら、ＵＳ５，７５３，１４６およびＥＰ−Ａ０５６２９１５に記載されているピレン、ならびにその他の等級のフォトクロミック着色剤、たとえばオキサジン、たとえばＵＳ５，７５３，１４６に記載されているオキサジン、またはフルギドなども使用することができる。
【００１４】
本発明の有利な実施形態では、コントラスト増強手段が、有機着色剤および顔料で構成されるグループから選択された着色剤であってよく、または反射性コーティングもしくは吸収性コーティングとして構成されていてよく、またはこれら２つもしくはそれ以上の組合せであってよい。
【００１５】
１つの実施形態で、有機着色剤がコントラスト増強手段として意図されている場合、この有機着色剤は、アゾ着色剤、ポリメチン着色剤、アリールメチン着色剤、ポリエン着色剤、およびカーボン着色剤のグループから選択することができる。本発明の枠内で、３８０ｎｍから５００ｎｍの可視光の領域で相応の吸収をするコントラスト増強手段として利用することのできる有機着色剤は、たとえばＢＡＳＦ社が販売するＣｅｌｌｉｔｏｎ  ｏｒａｎｇｅ  ＲおよびＣｅｌｌｉｔｏｎ  ｇｅｌｂ  ７ＧＦＬ、Ｂａｙｅｒ社が販売するＲｅｓｏｌｉｎ  ｂｒｉｌｌａｎｔｇｅｌｂ  ＰＧＧ、Ｄｙｓｔａｒ社（旧Ｈｏｅｃｈｓｔ社）が販売するＳａｍａｒｏｎ  ｂｒｉｌｌａｎｔｏｒａｎｇｅ  ＧＳＬ、Ｃｉｂａ−Ｇｅｉｇｙ社が販売するＴｅｒａｓｉｌ  ｏｒａｎｇｅ  Ｒ、ならびにＤｏｈｍｅｎ社のＤｏｒｏｓｐｅｒｓ  ｏｒａｎｇｅ  Ｒである。図１は、一例として、プラスチック材料ＣＲ３９（ＰＰＧ  Ｉｎｄｕｓｔｒｙが販売するジエチレングリコールビスアリルカーボネートの商品名）における、着色剤Ｃｅｌｌｉｔｏｎ  ｏｒａｎｇｅ  Ｒの透過曲線を示している。
【００１６】
別の実施形態で、コントラスト増強手段として顔料が意図されている場合、この顔料は無機顔料または有機顔料であってよい。
【００１７】
別の実施形態では、中に封入された少なくとも１つのフォトクロミック着色剤を含む透明なプラスチック材料の上の反射性コーティングとして、コントラスト増強手段を設けることができる。本発明によれば、フォトクロミックなプラスチック製品が、少なくとも１つのフォトクロミック着色剤の明化状態のとき、高くとも３０％の、３８０ｎｍから５００ｎｍの可視光の領域における平均透過率を示すようにこの反射性コーティングが構成されていれば、この反射性コーティングには、使用されるべき材料に関していかなる制約も課されない。このような反射性コーティングは有利には多層構造で構成され、この場合、たとえばＳｉＯ２，ＺｒＯ２，ＴｉＯ２，Ａｌ２Ｏ３，ＨｆＯ２およびＴａ２Ｏ５などの金属酸化物、またはたとえばＭｇＦ２などの金属フッ化物を材料として使用することができる。たとえばこのような反射性コーティングは、ＴｉＯ２ないしＳｉＯ２からなる、交互に高屈折ないし低屈折をする７つの層（７λ／４層）と、ＳｉＯ２からなるλ／２保護層で構成されていてよく、この場合、λが４４０ｎｍの波長をもつ光を表すとすると、たとえばλ／４−ＴｉＯ２層厚は４８ｎｍであり、λ／４−ＳｉＯ２層厚は７４ｎｍであり、λ／２−ＳｉＯ２保護層厚は１４８ｎｍである。多層構造をもつこのような種類の反射性コーティングは、たとえば公知のＰＶＤ法で製作することができる。
【００１８】
別の実施形態では、中に封入された少なくとも１つのフォトクロミック着色剤を含む透明なプラスチック材料の上の吸収性コーティングとして、コントラスト増強手段を設けることができる。本発明によれば、フォトクロミックなプラスチック製品が、少なくとも１つのフォトクロミック着色剤の明化状態のとき、高くとも３０％の、３８０ｎｍから５００ｎｍの可視光の領域における平均透過率を示すようにこの吸収性コーティングが構成されていれば、この吸収性コーティングには、使用されるべき材料に関していかなる制約も課されない。このような反射性コーティングは、たとえば、１つまたは複数の金属層、たとえばＣｒ，ＡｇまたはＣｕ層をもつ、ＴｉＯ２／ＳｉＯ２／ＴｉＯ２／ＳｉＯ２．．．の順序の多層構造、または対応するＴｉＯ２層ないしＳｉＯ２層の代わりにＣｕ層をもつ多層構造で構成されていてよく、あるいは、たとえばＭｏ，ＷＯｘまたはＦｅＯｘなどの着色剤もしくは１つまたは複数の有機着色剤が中に封入された、たとえばＳｉＯ２などの誘電マトリクスからなる単独層の形態で形成されていてもよい。
【００１９】
本発明によるフォトクロミックのプラスチック製品は、さらに、耐損傷性を改善する１つまたは複数の硬質層を有していてよい。これに加えて、プラスチック製品の、光の方を向いている側に、１つまたは複数の従来式の反射防止層が設けられていてもよい。
【００２０】
本発明によるフォトクロミックのプラスチック製品は、さまざまな仕方で製造することができる。原則として、３通りの異なる方法で、フォトクロミックのプラスチックガラスを製造することができる。第1に、プラスチックガラスの塊にフォトクロミック着色剤を均一に分散させることができる。別案としては、熱を利用して、拡散によりフォトクロミック着色剤をプラスチックガラスの表面に（多くの場合、凸面側だけに）入れることができる。さらに、フォトクロミック着色剤を１つの層でプラスチックガラスに塗布することもできる。
【００２１】
コントラスト増強手段が有機着色剤として意図されている場合、少なくとも１つのフォトクロミック着色剤に加えて、コントラストを強くするために、入射する光のうち波長の短い青の部分をフィルタアウトするのに適している１つまたは複数の有機着色剤を、一方では、すでにプラスチック製品の製造時にプラスチック材料に添加することができる。このような大量着色法は、たとえば、プラスチック材料の中での、少なくとも１つの相応のフォトクロミック化合物と、少なくとも１つの有機着色剤との溶解または分散を含んでいる。これはたとえば、重合が行われる前に、モノマー材料に化合物を添加することによって行われる。大量着色の場合、すなわち重合の前にコントラスト増強手段としてフォトクロミック着色剤と有機着色剤を添加する場合、これらを、完成した注型用樹脂添加物（モノマー、開始剤、場合により酸化防止剤や紫外線吸収剤などの添加物）に、たとえば０，０１から０，１重量パーセント、有利には０，０３から０，０６重量パーセントの濃度で添加することができ、さらに有利には、フォトクロミック着色剤の重量を基準として、１から１０重量パーセントのフォトクロミック着色剤／有機着色剤の比率で添加することができる。
【００２２】
また他方では、少なくとも１つの有機着色剤を少なくとも１つのフォトクロミック着色剤とともに、染浴槽で拡散させることによってプラスチック材料に入れることができる。ただしこのやり方の場合、フォトクロミズムの低下が起こることが時々ある。このことは、有機着色剤の形をとるコントラスト増強手段よりも後に、相応のフォトクロミック化合物を拡散させることによって回避することができる。拡散着色されるガラスを製造するには、着色剤濃度に加えて、専用に用いられるプラスチックマトリクス、拡散速度、および着色剤の侵入深さも、決定的な影響を及ぼす。さらに着色時間、着色温度、およびプラスチックガラスの重合条件も重要である。ただし、１つまたは複数のフォトクロミック化合物と、有機着色剤としてのコントラスト増強手段との、１つまたは複数のプラスチック材料への浸透を、１つまたは複数のフォトクロミック着色剤とコントラスト増強手段の高温の溶液にプラスチック材料を浸けることによって行う場合、あるいは、たとえばサーモトランスファー法によって行う場合、使用する相応の有機着色剤は、同時に使用するフォトクロミック着色剤が吸収の最大値を有している領域に、「吸収穴」すなわち吸収が最小の部位を有しているのが望ましい。このとき「浸透」という言葉は、たとえば、ポリマーマトリクスの中への、フォトクロミック化合物の溶剤支援トランスファー、気相トランスファー、あるいはその他のこの種の表面拡散プロセスによって、フォトクロミック化合物およびコントラスト増強手段としての少なくとも１つの有機着色剤が、プラスチック材料の中へ移行することを意味するものとする。
【００２３】
コントラストを強くするために、入射する光のうち波長の短い青の部分をフィルタアウトするコントラスト増強手段として、顔料が意図される場合には、これを有利には別個の塗装層として、本発明によるプラスチック製品の上に塗布することができ、しかもこの塗布は、フォトクロミック製品の暗化と明化に影響を与えないようにするために、プラスチック製品の、光と反対を向いている側で行われる。
【００２４】
別案として、フォトクロミック化合物すなわちフォトクロミック効果の塗布を、別個の塗装層として、すでにコントラスト増強手段としての有機着色剤を備えているプラスチック材料の上に行うこともできる。有機着色剤または有機顔料の形をとるコントラスト増強手段は、当然、さらに別の塗装層として、プラスチック製品のフォトクロミック塗装層の側に塗布することができる。このことは、吸収性コーティングの形をとるコントラスト増強手段についても言える。１つまたは複数のフォトクロミック化合物を、プラスチック材料の表面上にあるコーティングの一部として塗布する場合、濃度はコーティングの厚さに従って決める。たとえば、２０μｍの厚さのコーティングに対しては２重量パーセント、４０μｍに対しては１重量パーセントが適当であることが判明している。
【００２５】
反射性コーティングまたは吸収性コーティングの形をとるコントラスト増強手段が意図される場合、このコーティングは、少なくとも１つのフォトクロミック着色剤を備えるプラスチック材料に通常は後から塗布され、この場合、選択的に、たとえばＳｉＯ層やＣｒ層などの接着促進剤層を、本発明のプラスチック製品の光学特性を損なわない厚さで設けることができる。
【００２６】
以下の実施例を参照して、本発明をさらに詳しく説明する。
【００２７】
実施例
透明なフォトクロミックなプラスチック材料として、Ｒｏｄｅｎｓｔｏｃｋ社のプラスチックガラスＰｅｒｆａｌｉｔ  ＣｏｌｏｒＭａｔｉｃ  Ｅｘｔｒａ  Ｇｒｅｙを使用する。本発明に基づくコントラスト増強手段としては永久着色剤を用い、具体的には、Ｄｏｈｍｅｎ社が販売する着色剤”Ｄｏｒｏｓｐｅｒｓ  ｏｒａｎｇｅ  Ｒ”を用いた。ガラスを凹面側から覆い、この側からは着色剤の拡散が行われることがないようにした。次いで、Ｄｏｈｍｅｎ社が販売する”Ｄｉｓｐｅｒｇｉｅｒｅｒ  ＢＳ”を用いて、脱イオン化水の中に前記の着色剤を含んでいる染浴槽にガラスを入れた（濃度：５リットルの脱イオン化水の中に、着色剤”Ｄｏｒｏｓｐｅｒｓ  ｏｒａｎｇｅ  Ｒ”が１０ｇ、および”Ｄｉｓｐｅｒｇｉｅｒｅｒ  ＢＳ”が４０ｍｌ；温度：約９０℃；着色時間：約５分）。その後、カバーを取り外し、ガラスを従来式のやり方で洗浄した。
【００２８】
図３は、このようにして得られた屈光性ガラスの透過曲線を示しており、このとき透過は、露光中および明化中に記録している。露光時間は１５秒であり、ＥＮ１８３６の６．１．３．１．１項に基づく５０ｋｌｕｘで放射を行っている。明化は暗闇の中で行われた。本発明に基づくコントラスト増強手段を使用していない、市販されているフォトクロミックないし屈光性のプラスチックガラス（Ｒｏｄｅｎｓｔｏｃｋ社のＣｏｌｏｒＭａｔｉｃ  Ｅｘｔｒａ  ｇｒｅｙ）についての図２に示す透過スペクトルと比べて、図３に示す透過スペクトルは、３８０ｎｍから５００ｎｍの可視光の領域で平均透過率の劇的な低下を示しており、このことは、永久着色剤”Ｄｏｒｏｓｐｅｒｓ  ｏｒａｎｇｅ  Ｒ”の形をとるコントラスト増強手段が３８０ｎｍから５００ｎｍの可視光の領域で相応の吸収をしたことに依拠しており、その結果、入射する光のうち波長の短い青の部分は実質的にフィルタアウトされるので、恒常的に高いコントラストが実現される。
【図面の簡単な説明】
【図１】  プラスチック材料ＣＲ３９（ＰＰＧ  Ｉｎｄｕｓｔｒｙが販売するジエチレングリコールビスアリルカーボネートの商品名）における、ＢＡＳＦ社が販売する着色剤Ｃｅｌｌｉｔｏｎ  ｏｒａｎｇｅ  Ｒの透過曲線を示す図である。
【図２】  本発明によるコントラスト増強手段を使用しない、市販されているフォトクロミックないし屈光性のプラスチックガラス（Ｒｏｄｅｎｓｔｏｃｋ  ＣｏｌｏｒＭａｔｉｃ  Ｅｘｔｒａ  ｇｒｅｙ）についての透過曲線である。このとき透過は、露光中および明化中に記録した。露光時間は１５秒であり、ＥＮ１８３６の６．１．３．１．１項に基づく５０ｋｌｕｘで放射を行った。明化は暗闇の中で行われた。
【図３】  上に挙げた実施例に基づいて製作された屈光性ガラスの形態の、本発明によるフォトクロミックなプラスチック製品についての透過曲線である。このとき透過は、露光中および明化中に記録した。露光時間は１５秒であり、ＥＮ１８３６の６．１．３．１．１項に基づく５０ｋｌｕｘで放射を行っている。明化は暗闇の中で行われた。
【図１】
0004722374.tif 000002
【図２】
0004722374.tif 000003
【図３】
0004722374.tif 000004